(57)【要約】【課題】時計バンドの中留の係止部に用いる場合に、時間が経過しても、しみの発生が抑えられる時計バンド用潤滑処理剤を提供すること。【解決手段】本発明の時計バンド用潤滑処理剤は、融点が８０℃以上の中性リン酸エステル（Ａ１）および／または融点が８０℃以上の中性亜リン酸エステル（Ａ２）と、融点が１０℃以下であり、１分子中に下記一般式（ｂ１−１）で表される基を２個以上有する中性リン酸エステル（Ｂ１）および／または融点が１０℃以下であり、下記一般式（ｂ２−１）で表される基を２個以上有する中性亜リン酸エステル（Ｂ２）とを含む。式中、Ｒは、それぞれ独立に、炭素原子数１０〜１６の脂肪族炭化水素基を表す。【化１】2018115279.tif 000028【選択図】なし【特許請求の範囲】
【請求項１】
融点が８０℃以上の中性リン酸エステル（Ａ１）および／または融点が８０℃以上の中性亜リン酸エステル（Ａ２）と、
融点が１０℃以下であり、１分子中に下記一般式（ｂ１−１）で表される基を２個以上有する中性リン酸エステル（Ｂ１）および／または融点が１０℃以下であり、下記一般式（ｂ２−１）で表される基を２個以上有する中性亜リン酸エステル（Ｂ２）とを含み、
前記中性リン酸エステル（Ａ１）および前記中性亜リン酸エステル（Ａ２）の合計１００質量部に対して、前記中性リン酸エステル（Ｂ１）および前記中性亜リン酸エステル（Ｂ２）を合計で１００質量部以上２００質量部以下の量で含むことを特徴とする時計バンド用潤滑処理剤。
【化１】
2018115279.tif 000020
【化２】
2018115279.tif 000021
（式（ｂ１−１）および式（ｂ２−１）中、Ｒは、それぞれ独立に、炭素原子数１０〜１６の脂肪族炭化水素基を表す。）
【請求項２】
前記中性リン酸エステル（Ｂ１）が、下記一般式（ｂ１）で表され、前記中性亜リン酸エステル（Ｂ２）が、下記一般式（ｂ２）で表されることを特徴とする請求項１に記載の時計バンド用潤滑処理剤。
【化３】
2018115279.tif 000022
（式（ｂ１）中、Ｒb11〜Ｒb14は、それぞれ独立に、炭素原子数１０〜１６の脂肪族炭化水素基を表し、Ｒb15〜Ｒb18は、それぞれ独立に、炭素原子数１〜６の直鎖もしくは分枝状のアルキル基を表し、Ｒb191およびＲb192は、それぞれ独立に、水素原子または炭素原子数１〜５の直鎖もしくは分枝状のアルキル基を表し、Ｒb191およびＲb192の炭素原子数の合計は、１〜５である。）
【化４】
2018115279.tif 000023
（式（ｂ２）中、Ｒb21〜Ｒb24は、それぞれ独立に、炭素原子数１０〜１６の脂肪族炭化水素基を表し、Ｒb25〜Ｒb28は、それぞれ独立に、炭素原子数１〜６の直鎖もしくは分枝状のアルキル基を表し、Ｒb291およびＲb292は、それぞれ独立に、水素原子または炭素原子数１〜５の直鎖もしくは分枝状のアルキル基を表し、Ｒb291およびＲb292の炭素原子数の合計は、１〜５である。）
【請求項３】
前記中性リン酸エステル（Ａ１）および前記中性亜リン酸エステル（Ａ２）の合計１００質量部に対して、前記中性リン酸エステル（Ｂ１）および前記中性亜リン酸エステル（Ｂ２）を合計で１５０質量部以上１７０質量部以下の量で含むことを特徴とする請求項１または２に記載の時計バンド用潤滑処理剤。
【請求項４】
前記式（ｂ１）中、Ｒb15およびＲb17が、それぞれ独立に炭素原子数１〜６の直鎖状のアルキル基であり、Ｒb16およびＲb18が、それぞれ独立に炭素原子数３〜６の分枝状のアルキル基であり、Ｒb191が水素原子であり、かつ、Ｒb192が炭素原子数１〜５の直鎖もしくは分枝状のアルキル基であり、
前記式（ｂ２）中、Ｒb25およびＲb27が、それぞれ独立に炭素原子数１〜６の直鎖状のアルキル基であり、Ｒb26およびＲb28が、それぞれ独立に炭素原子数３〜６の分枝状のアルキル基であり、Ｒb291が水素原子であり、かつ、Ｒb292が炭素原子数１〜５の直鎖もしくは分枝状のアルキル基であることを特徴とする請求項２または３に記載の時計バンド用潤滑処理剤。
【請求項５】
中留を有する時計バンドであって、前記中留に請求項１〜４のいずれか１項に記載の時計バンド用潤滑処理剤が付着していることを特徴とする時計バンド。
【請求項６】
請求項５に記載の時計バンドを有する時計。
【請求項７】
時計バンドの中留に、時計バンド用潤滑処理剤を付着させる時計バンドの潤滑処理工程と、
前記潤滑処理工程で処理された時計バンドを用いて時計を組み立てる時計の組み立て工程とを含み、
前記時計バンド用潤滑処理剤が、融点が８０℃以上の中性リン酸エステル（Ａ１）および／または融点が８０℃以上の中性亜リン酸エステル（Ａ２）と、
融点が１０℃以下であり、１分子中に下記一般式（ｂ１−１）で表される基を２個以上有する中性リン酸エステル（Ｂ１）および／または融点が１０℃以下であり、下記一般式（ｂ２−１）で表される基を２個以上有する中性亜リン酸エステル（Ｂ２）とを含み、
前記中性リン酸エステル（Ａ１）および前記中性亜リン酸エステル（Ａ２）の合計１００質量部に対して、前記中性リン酸エステル（Ｂ１）および前記中性亜リン酸エステル（Ｂ２）を合計で１００質量部以上２００質量部以下の量で含むことを特徴とする時計の製造方法。
【化５】
2018115279.tif 000024
【化６】
2018115279.tif 000025
（式（ｂ１−１）および式（ｂ２−１）中、Ｒは、それぞれ独立に、炭素原子数１０〜１６の脂肪族炭化水素基を表す。）
【請求項８】
前記中性リン酸エステル（Ｂ１）が、下記一般式（ｂ１）で表され、前記中性亜リン酸エステル（Ｂ２）が、下記一般式（ｂ２）で表されることを特徴とする請求項７に記載の時計の製造方法。
【化７】
2018115279.tif 000026
（式（ｂ１）中、Ｒb11〜Ｒb14は、それぞれ独立に、炭素原子数１０〜１６の脂肪族炭化水素基を表し、Ｒb15〜Ｒb18は、それぞれ独立に、炭素原子数１〜６の直鎖もしくは分枝状のアルキル基を表し、Ｒb191およびＲb192は、それぞれ独立に、水素原子または炭素原子数１〜５の直鎖もしくは分枝状のアルキル基を表し、Ｒb191およびＲb192の炭素原子数の合計は、１〜５である。）
【化８】
2018115279.tif 000027
（式（ｂ２）中、Ｒb21〜Ｒb24は、それぞれ独立に、炭素原子数１０〜１６の脂肪族炭化水素基を表し、Ｒb25〜Ｒb28は、それぞれ独立に、炭素原子数１〜６の直鎖もしくは分枝状のアルキル基を表し、Ｒb291およびＲb292は、それぞれ独立に、水素原子または炭素原子数１〜５の直鎖もしくは分枝状のアルキル基を表し、Ｒb291およびＲb292の炭素原子数の合計は、１〜５である。）
【発明の詳細な説明】
【技術分野】
【０００１】
本発明は、時計バンド用潤滑処理剤、時計バンド、時計および時計の製造方法に関する。
【背景技術】
【０００２】
腕時計の時計バンドには、６時側バンドと１２時側バンドとを連結する部品である金属製の中留が用いられる。この中留は、手首に腕時計を装着するために係止部を有している。
【０００３】
また、製造された中留の係止部に対して潤滑組成物を付着させる処理が行われている。潤滑組成物として、たとえば炭化水素および／またはエーテルと、中性リン酸エステルおよび／または中性亜リン酸エステルと、パラフィンとを含む潤滑組成物（特許文献１）が使用されている。
【先行技術文献】
【特許文献】
【０００４】
【特許文献１】特開２０１０−１３３３号公報
【発明の概要】
【発明が解決しようとする課題】
【０００５】
しかしながら、製造された中留の係止部に上記潤滑組成物を付着させると、時間の経過により、しみが発生することがあった。
【０００６】
したがって、本発明の目的は、時計バンドの中留の係止部に用いる場合に、しみの発生が抑えられる時計バンド用潤滑処理剤を提供することにある。
【課題を解決するための手段】
【０００７】
本発明の実施形態に係る時計バンド用潤滑処理剤は、融点が８０℃以上の中性リン酸エステル（Ａ１）および／または融点が８０℃以上の中性亜リン酸エステル（Ａ２）と、融点が１０℃以下であり、１分子中に下記一般式（ｂ１−１）で表される基を２個以上有する中性リン酸エステル（Ｂ１）および／または融点が１０℃以下であり、下記一般式（ｂ２−１）で表される基を２個以上有する中性亜リン酸エステル（Ｂ２）とを含み、上記中性リン酸エステル（Ａ１）および上記中性亜リン酸エステル（Ａ２）の合計１００質量部に対して、上記中性リン酸エステル（Ｂ１）および上記中性亜リン酸エステル（Ｂ２）を合計で１００質量部以上２００質量部以下の量で含むことを特徴とする。
【０００８】
【化１】
2018115279.tif 000002
【０００９】
【化２】
2018115279.tif 000003
【００１０】
（式（ｂ１−１）および式（ｂ２−１）中、Ｒは、それぞれ独立に、炭素原子数１０〜１６の脂肪族炭化水素基を表す。）
【発明の効果】
【００１１】
本発明の時計バンド用潤滑処理剤は、時計バンドの中留に用いる場合に、しみの発生が抑えられる。
【図面の簡単な説明】
【００１２】
【図１】図１は、中留の斜視図である。
【図２】図２は、中留の分解状態の斜視図である。
【発明を実施するための形態】
【００１３】
本発明を実施するための形態（実施形態）につき、図面を参照しつつ詳細に説明する。以下の実施形態に記載した内容により本発明が限定されるものではない。また、以下に記載した構成要素には、当業者が容易に想定できるもの、実質的に同一のものが含まれる。さらに、以下に記載した構成は適宜組み合わせることが可能である。また、本発明の要旨を逸脱しない範囲で構成の種々の省略、置換および／または変更を行うことができる。
【００１４】
〔実施形態〕
＜時計バンド用潤滑処理剤＞
実施形態の時計バンド用潤滑処理剤は、融点が８０℃以上の中性リン酸エステル（Ａ１）および／または融点が８０℃以上の中性亜リン酸エステル（Ａ２）と、融点が１０℃以下であり、１分子中に下記一般式（ｂ１−１）で表される基を２個以上有する中性リン酸エステル（Ｂ１）および／または融点が１０℃以下であり、下記一般式（ｂ２−１）で表される基を２個以上有する中性亜リン酸エステル（Ｂ２）とを含む。
【００１５】
【化３】
2018115279.tif 000004
【００１６】
【化４】
2018115279.tif 000005
【００１７】
式（ｂ１−１）および式（ｂ２−１）中、Ｒは、それぞれ独立に、炭素原子数１０〜１６の脂肪族炭化水素基を表す。炭素原子数１０〜１６の脂肪族炭化水素基は、直鎖、分枝または環状の脂肪族炭化水素基であってもよく、飽和または不飽和の脂肪族炭化水素基であってもよい。炭素原子数１０〜１６の脂肪族炭化水素基としては、具体的にはデシル基、ウンデシル基、ドデシル基、トリデシル基、テトラデシル基、ペンタデシル基、ヘキサデシル基（セチル基）などの直鎖状のアルキル基が好適に用いられる。
【００１８】
実施形態の時計バンド用潤滑処理剤においては、１種または２種以上の中性リン酸エステル（Ａ１）を用いてもよく、１種または２種以上の中性亜リン酸エステル（Ａ２）を用いてもよく、１種または２種以上の中性リン酸エステル（Ａ１）と、１種または２種以上の中性亜リン酸エステル（Ａ２）とを混合して用いてもよい。また、実施形態の時計バンド用潤滑処理剤においては、１種または２種以上の中性リン酸エステル（Ｂ１）を用いてもよく、１種または２種以上の中性亜リン酸エステル（Ｂ２）を用いてもよく、１種または２種以上の中性リン酸エステル（Ｂ１）と、１種または２種以上の中性亜リン酸エステル（Ｂ２）とを混合して用いてもよい。なお、本明細書において、中性リン酸エステル（Ａ１）および中性亜リン酸エステル（Ａ２）を合わせて、中性（亜）リン酸エステル（Ａ）ともいい、中性リン酸エステル（Ｂ１）および中性亜リン酸エステル（Ｂ２）を合わせて、中性（亜）リン酸エステル（Ｂ）ともいう。
【００１９】
実施形態の時計バンド用潤滑処理剤は、室温（２０℃）において、固体状の中性（亜）リン酸エステル（Ａ）と液体状の中性（亜）リン酸エステル（Ｂ）とを含んでおり、通常ペースト状である。
【００２０】
腕時計の時計バンドに用いられる中留は、通常イオンプレーティング法、スパッタリング法などによって製造されるため、製造された中留の表面は非常に清浄である。このため、摩擦力が大きすぎて係止部の係止およびその解除ができないことがある。したがって、腕時計の装着および取り外しができないことがある。
【００２１】
そこで、製造された中留に対して潤滑組成物を付着させる処理が行われている。潤滑組成物として、たとえば炭化水素および／またはエーテルと、中性リン酸エステルおよび／または中性亜リン酸エステルと、パラフィンとを含む潤滑組成物が使用されている。この処理により、係止部が機能できるようになる。
【００２２】
係止部は、中留の表に露出している部分、すなわち時計の取り外し時において視認できる部分にある。係止部を潤滑処理するためには、ここに上記潤滑組成物を付着させ、余分な潤滑組成物をふき取り、しみの発生を食い止めようとしていた。しかしながら、付着させた潤滑組成物は十分乾燥しがたく、時間の経過により流れ出し、係止部周囲に広がることがある。また、中性リン酸エステルおよび／または中性亜リン酸エステルが分離して、係止部周囲に広がることがある。また、金属表面に付着した上記潤滑組成物は時間の経過によりしみ状に視認されやすくなる。したがって、係止部およびその周囲にしみが発生することがある。時計の製造工程においても、しみが発生すると、ふき取り作業が行われていた。
【００２３】
これに対して、実施形態の時計バンド用潤滑処理剤では、中性（亜）リン酸エステル（Ａ）および中性（亜）リン酸エステル（Ｂ）は、いずれも潤滑性に優れるため、製造された中留に付着させると、係止部が機能できるようになる。特に、中性（亜）リン酸エステル（Ｂ）は、１分子中に上記式（ｂ１−１）で表される基を２個以上有するか、または１分子中に上記式（ｂ２−１）で表される基を２個以上有するため、すなわちバイファンクショナルであるため、潤滑性により優れる。
【００２４】
また、実施形態の時計バンド用潤滑処理剤を用いると、中留の係止部を長期間潤滑できる。これは、実施形態の時計バンド用潤滑処理剤が通常ペースト状であるため、付着させた場所に留まりやすいことによる。特に、バイファンクショナルの中性（亜）リン酸エステル（Ｂ）は、金属表面に吸着しやすく、付着させた場所により留まりやすい。
【００２５】
さらに、実施形態の時計バンド用潤滑処理剤を用いると、時間が経過してもしみ状に見えにくい。これは、中性（亜）リン酸エステル（Ａ）および中性（亜）リン酸エステル（Ｂ）を用いることで、安定したペーストが形成されているためと考えられる。このように、実施形態の時計バンド用潤滑処理剤は、中留の係止部など、視認されやすい部分に好適に用いられる。
【００２６】
中性（亜）リン酸エステル（Ａ）は、融点が８０℃以上である。融点がこの範囲にあると、安定したペーストが形成できる。すなわち、中留の係止部に付着させたときに、成分が分離して流れ出すことを抑制できる。
【００２７】
このような中性（亜）リン酸エステル（Ａ）のうち、中性リン酸エステル（Ａ１）としては、トリス（２，４−ジ−ｔ−ブチルフェニル）フォスフェート、水添ビスフェノールＡ・ペンタエリスリトールフォスフェートポリマーが挙げられる。また、中性亜リン酸エステル（Ａ２）としては、トリス（２，４−ジ−ｔ−ブチルフェニル）フォスファイト、水添ビスフェノールＡ・ペンタエリスリトールフォスファイトポリマーが挙げられる。
【００２８】
中性（亜）リン酸エステル（Ｂ）は、融点が１０℃以下である。融点がこの範囲にあると、中性（亜）リン酸エステル（Ａ）とともに安定したペーストが形成できる。すなわち、中留の係止部に付着させたときに、成分が分離して流れ出すことを抑制できる。
【００２９】
上記中性（亜）リン酸エステル（Ｂ）のうち、中性リン酸エステル（Ｂ１）としては、下記一般式（ｂ１）で表される中性リン酸エステル（ｂ１）が好適に用いられる。中性リン酸エステル（ｂ１）によれば、中留の係止部を長期間潤滑でき、また、しみの発生を抑制できる。
【００３０】
【化５】
2018115279.tif 000006
【００３１】
式（ｂ１）中、Ｒb11〜Ｒb14は、それぞれ独立に、炭素原子数１０〜１６の脂肪族炭化水素基を表す。
【００３２】
炭素原子数１０〜１６の脂肪族炭化水素基は、直鎖、分枝または環状の脂肪族炭化水素基であってもよく、飽和または不飽和の脂肪族炭化水素基であってもよい。炭素原子数１０〜１６の脂肪族炭化水素基としては、具体的にはデシル基、ウンデシル基、ドデシル基、トリデシル基、テトラデシル基、ペンタデシル基、ヘキサデシル基（セチル基）などの直鎖状のアルキル基が好適に用いられる。
【００３３】
Ｒb15〜Ｒb18は、それぞれ独立に、炭素原子数１〜６の直鎖もしくは分枝状のアルキル基を表す。
【００３４】
炭素原子数１〜６の直鎖もしくは分枝状のアルキル基としては、メチル基、エチル基、ｎ−プロピル基、ｎ−ブチル基、ｎ−ペンチル基、ｎ−ヘキシル基、イソプロピル基、ｓｅｃ−ブチル基、イソブチル基、ｔ−ブチル基、イソペンチル基、ｔ−ペンチル基、ネオペンチル基、イソヘキシル基が挙げられる。
【００３５】
中性リン酸エステル（ｂ１）は、Ｒb15〜Ｒb18に特定の置換基を有しているため、実施形態の時計バンド用潤滑処理剤の膜を強固にでき、潤滑性を向上できる。
【００３６】
特に、Ｒb15およびＲb17が炭素原子数１〜６、好ましくは１〜３の直鎖状のアルキル基であり、Ｒb16およびＲb18が炭素原子数３〜６、好ましくは３〜４の分枝状のアルキル基であると、潤滑性をより向上できる。
【００３７】
Ｒb191およびＲb192は、それぞれ独立に、水素原子または炭素原子数１〜５の直鎖もしくは分枝状のアルキル基を表す。
【００３８】
炭素原子数１〜５の直鎖もしくは分枝状のアルキル基としては、メチル基、エチル基、ｎ−プロピル基、ｎ−ブチル基、ｎ−ペンチル基、イソプロピル基、ｓｅｃ−ブチル基、イソブチル基、ｔ−ブチル基、イソペンチル基、ｔ−ペンチル基、ネオペンチル基が挙げられる。
【００３９】
ただし、Ｒb191およびＲb192の炭素原子数の合計は、１〜５である。したがって、たとえばＲb191が水素原子のときは、Ｒb192は炭素原子数１〜５の直鎖もしくは分枝状のアルキル基であり、Ｒb191がメチル基のときは、Ｒb192は炭素原子数１〜４の直鎖もしくは分枝状のアルキル基であり、Ｒb191がエチル基のときは、Ｒb192は炭素原子数２〜３の直鎖もしくは分枝状のアルキル基である。
【００４０】
特に、実施形態の時計バンド用潤滑処理剤の膜がより強固になるため、Ｒb191が水素原子であり、Ｒb192が炭素原子数１〜５の直鎖もしくは分枝状のアルキル基であることがより好ましい。
【００４１】
また、上記中性（亜）リン酸エステル（Ｂ）のうち、中性亜リン酸エステル（Ｂ２）としては、下記一般式（ｂ２）で表される中性亜リン酸エステル（ｂ２）が好適に用いられる。中性亜リン酸エステル（ｂ２）によれば、中留の係止部を長期間潤滑でき、また、しみの発生を抑制できる。
【００４２】
【化６】
2018115279.tif 000007
【００４３】
式（ｂ２）中、Ｒb21〜Ｒb24は、それぞれ独立に、炭素原子数１０〜１６の脂肪族炭化水素基を表す。
【００４４】
炭素原子数１０〜１６の脂肪族炭化水素基は、直鎖、分枝または環状の脂肪族炭化水素基であってもよく、飽和または不飽和の脂肪族炭化水素基であってもよい。炭素原子数１０〜１６の脂肪族炭化水素基としては、具体的にはデシル基、ウンデシル基、ドデシル基、トリデシル基、テトラデシル基、ペンタデシル基、ヘキサデシル基（セチル基）などの直鎖状のアルキル基が好適に用いられる。
【００４５】
Ｒb25〜Ｒb28は、それぞれ独立に、炭素原子数１〜６の直鎖もしくは分枝状のアルキル基を表す。
【００４６】
炭素原子数１〜６の直鎖もしくは分枝状のアルキル基としては、メチル基、エチル基、ｎ−プロピル基、ｎ−ブチル基、ｎ−ペンチル基、ｎ−ヘキシル基、イソプロピル基、ｓｅｃ−ブチル基、イソブチル基、ｔ−ブチル基、イソペンチル基、ｔ−ペンチル基、ネオペンチル基、イソヘキシル基が挙げられる。
【００４７】
中性亜リン酸エステル（ｂ２）は、Ｒb25〜Ｒb28に特定の置換基を有しているため、実施形態の時計バンド用潤滑処理剤の膜を強固にでき、潤滑性を向上できる。
【００４８】
特に、Ｒb25およびＲb27が炭素原子数１〜６、好ましくは１〜３の直鎖状のアルキル基であり、Ｒb26およびＲb28が炭素原子数３〜６、好ましくは３〜４の分枝状のアルキル基であると、潤滑性をより向上できる。
【００４９】
Ｒb291およびＲb292は、それぞれ独立に、水素原子または炭素原子数１〜５の直鎖もしくは分枝状のアルキル基を表す。
【００５０】
炭素原子数１〜５の直鎖もしくは分枝状のアルキル基としては、メチル基、エチル基、ｎ−プロピル基、ｎ−ブチル基、ｎ−ペンチル基、イソプロピル基、ｓｅｃ−ブチル基、イソブチル基、ｔ−ブチル基、イソペンチル基、ｔ−ペンチル基、ネオペンチル基が挙げられる。
【００５１】
ただし、Ｒb291およびＲb292の炭素原子数の合計は、１〜５である。したがって、たとえばＲb291が水素原子のときは、Ｒb292は炭素原子数１〜５の直鎖もしくは分枝状のアルキル基であり、Ｒb291がメチル基のときは、Ｒb292は炭素原子数１〜４の直鎖もしくは分枝状のアルキル基であり、Ｒb291がエチル基のときは、Ｒb292は炭素原子数２〜３の直鎖もしくは分枝状のアルキル基である。
【００５２】
特に、実施形態の時計バンド用潤滑処理剤の膜がより強固になるため、Ｒb291が水素原子であり、Ｒb292が炭素原子数１〜５の直鎖もしくは分枝状のアルキル基であることがより好ましい。
【００５３】
実施形態の時計バンド用潤滑処理剤に使用する場合に構造安定性がより高いと考えられるため、中性亜リン酸エステル（Ａ２）および中性亜リン酸エステル（Ｂ２）がさらに好適に用いられる。
【００５４】
実施形態の時計バンド用潤滑処理剤は、中性リン酸エステル（Ａ１）および中性亜リン酸エステル（Ａ２）の合計１００質量部に対して、中性リン酸エステル（Ｂ１）および中性亜リン酸エステル（Ｂ２）を合計で１００質量部以上２００質量部以下の量で含み、１５０質量部以上１７０質量部以下の量で含むことが好ましい。各成分をこの量で用いると、固体状の中性（亜）リン酸エステル（Ａ）と液体状の中性（亜）リン酸エステル（Ｂ）とを安定した状態で含むペーストとなる。融点が８０℃以上の中性（亜）リン酸エステル（Ａ）をこの量で用いると、高温（たとえば４０℃以上）で放置してもペースト状態を保つことができ、流れ出しにくい。また、このような時計バンド用潤滑処理剤は、塗布しやすく、扱いやすい。一方、中性（亜）リン酸エステル（Ａ）の量が多すぎると、中性（亜）リン酸エステル（Ｂ）と混合してもボロボロとして、ペーストが調製できず、係止部に塗布できない場合がある。また、中性（亜）リン酸エステル（Ｂ）の量が多すぎると、係止部に塗布する際に大きく広がって、余分な処理剤をふき取りきれない場合があり、後々係止部にしみが発生し得る。
【００５５】
実施形態の時計バンド用潤滑処理剤は、通常ペースト状であり、以下の特性を有する。
２５℃で、ステンレス板上の円（直径２ｍｍ）の中に、０．０３ｇの量の時計バンド用潤滑処理剤を塗り、該ステンレス板を垂直に立てる。通常、垂直のまま５分間保持しても、塗布した時計バンド用潤滑処理剤は上記円の中に留まる。特に、中性（亜）リン酸エステル（Ａ）の合計１００質量部に対して、中性（亜）リン酸エステル（Ｂ）を合計で１５０質量部以上１７０質量部以下の量で含むと、通常、垂直のまま３０分間保持しても、塗布した時計バンド用潤滑処理剤は上記円の中に留まる。上記特性がこの範囲にあると、実施形態の時計バンド用潤滑処理剤によって中留の係止部を長期間潤滑でき、また、しみの発生を抑制できる。
【００５６】
実施形態の時計バンド用潤滑処理剤は、中性（亜）リン酸エステル（Ａ）および中性（亜）リン酸エステル（Ｂ）を含むが、溶媒を含まないことが好ましく、中性（亜）リン酸エステル（Ａ）および中性（亜）リン酸エステル（Ｂ）のみを含んでいてもよい。この場合は、実施形態の時計バンド用潤滑処理剤が潤滑に必要な成分のみを含むため、中留の係止部をより長期間潤滑でき、また、しみの発生をより抑制できる。なお、実施形態の時計バンド用潤滑処理剤の効果を阻害しない範囲で他の成分を含んでいてもよい。なお、他の成分が含まれる場合は、たとえば中性（亜）リン酸エステル（Ａ）および中性（亜）リン酸エステル（Ｂ）の合計１００質量部に対して３質量部以下の量で含まれる。
【００５７】
実施形態の時計バンド用潤滑処理剤の調製方法としては、中性（亜）リン酸エステル（Ａ）および中性（亜）リン酸エステル（Ｂ）を含む組成物が得られる限り特に限定されない。たとえば、メノウ乳鉢に、固体状の中性（亜）リン酸エステル（Ａ）および液体状の中性（亜）リン酸エステル（Ｂ）を入れて混合すると、ペースト状である実施形態の時計バンド用潤滑処理剤が調製できる。通常混合するにつれて白くなり、ペースト状になる。なお、３本ロールミルなどによって混合してもよい。時計バンド用潤滑処理剤の調製においては、該処理剤中での中性（亜）リン酸エステル（Ａ）および中性（亜）リン酸エステル（Ｂ）の量比は、上述したバンド用潤滑処理剤における好ましい範囲となるようにすることが望ましい。
【００５８】
＜時計バンドおよび時計＞
実施形態の時計バンドは、金属製の中留を有する。まず、中留の構造について、図を用いてより具体的に説明する。図１は、中留の斜視図である。図２は、中留の分解状態の斜視図である。
【００５９】
図１に示すように、中留６は、金属製であって、６時側バンド１と１２時側バンド２とに連結されている。なお、６時側バンド１および１２時側バンド２には、最終的には時計本体が連結され、腕時計となる。中留６は、中折れ部材５と、中留本体６ａとから構成されている。中折れ部材５は、中板３とこの中板３の端部に回動可能に連結された枠状の外板４とから構成されている。中板３の表側には係合爪９が植設してある。この係合爪９は軸部９ａの端部に傘部９ｂが形成されている。
【００６０】
図１、図２に示すように、中留本体６ａは、中留枠１６と、プッシュボタン保持部材１７と、スライド板１８と、プッシュボタン１９、２０とから構成されている。
【００６１】
また、スライド板１８は、板本体３５を備えており、この板本体３５には開口部３６が形成してある。この開口部３６の両側縁部にはバンド長手方向に、係合歯部を構成する複数のラチェット歯３７が形成してある。この場合、ラチェット歯３７は、その係止側部３７ａを１２時側バンド２側に向けて形成してある。プッシュボタン１９、２０は、ボタン本体３８を有しており、このボタン本体３８の先部の一側には切欠き部３９が形成してある。この切欠き部３９の先側に円弧形状の係合部４０が形成してあり、切欠き部３９の元側には係合突起４１が形成してある。プッシュボタン１９、２０は、プッシュボタン保持部材１７に係止され、スライド板１８は、中留枠１６とプッシュボタン保持部材１７との間に係止される。係止部は、軸部９ａおよび傘部９ｂを有する係合爪９と、係合部４０とから構成される。
【００６２】
次に、潤滑処理工程を経た中留６を有する時計の装着操作および取り外し操作（いいかえると係止部の係止操作およびその解除操作）について説明する。装着操作では、時計に手首を通した後に、中板３を外板４側に折り畳んで、中板３に設けた係合爪９を係合部４０に係合する。具体的には、係合部４０に軸部９ａが係止する。このようにして、時計バンドを手首に装着する。一方、取り外し操作では、プッシュボタン１９、２０のボタン本体３８を両側から押して、係合部４０を押し広げて係合爪９の係合を解除し、中板３を外に開き、手首を抜く。
【００６３】
実施形態の時計バンドでは、この中留６に、具体的には係止部に実施形態の時計バンド用潤滑処理剤が付着している。より具体的には、軸部９ａおよび傘部９ｂを有する係合爪９、特に傘部９ｂに実施形態の時計バンド用潤滑処理剤が付着している。ここで、中性（亜）リン酸エステル（Ａ）および中性（亜）リン酸エステル（Ｂ）が付着していることは、液体クロマトグラフィー質量分析法（ＬＣ/ＭＳ）などによって確認できる。なお、実施形態の時計バンドが有する中留は、係止部を有していればよく、上述した構造を有する中留６に限らない。さらに、係止部は、手首に腕時計を装着できればよく、上述した構造の係止部に限らない。
【００６４】
また、実施形態の時計は、上記時計バンドを有する。このような時計バンドおよび時計においては、中留の係止部を長期間潤滑でき、また、しみの発生を抑制できる。なお、上記時計バンドおよび時計は、たとえば後述の時計の製造方法により製造できる。
【００６５】
＜時計の製造方法＞
実施形態の時計の製造方法は、時計バンドの中留に、時計バンド用潤滑処理剤を付着させる時計バンドの潤滑処理工程と、上記潤滑処理工程で処理された時計バンドを用いて時計を組み立てる時計の組み立て工程とを含む。これにより、中留に、中性（亜）リン酸エステル（Ａ）および中性（亜）リン酸エステル（Ｂ）が付着している時計が得られる。このような時計は、中留の潤滑性に優れ、中留でのしみの発生が抑えられる。
【００６６】
（潤滑処理工程）
潤滑処理工程では、通常イオンプレーティング法、スパッタリング法などによって製造され、表面が非常に清浄な中留であって、上述した構造を有する中留６を用いる。この中留６は、摩擦力が大きすぎて係止部が機能していない状態にある。
【００６７】
潤滑処理工程では、中留６（具体的には係止部、すなわち軸部９ａおよび傘部９ｂを有する係合爪９（特に傘部９ｂ）ならびに係合部４０）に、上述した時計バンド用潤滑処理剤を付着させる。具体的には、傘部９ｂに、楊枝または綿棒で白くなる程度に時計バンド用潤滑処理剤を塗りつける。係止部の係止操作およびその解除操作を数回繰り返して、傘部９ｂに圧力をかけ、傘部９ｂ表面に、中性（亜）リン酸エステル（Ａ）および中性（亜）リン酸エステル（Ｂ）を付着させる。係止部の係止操作およびその解除操作の繰り返しによって、係合部４０にも中性（亜）リン酸エステル（Ａ）および中性（亜）リン酸エステル（Ｂ）を付着させる。次いで、余分に付着した時計バンド用潤滑処理剤をふき取る。このようにして、傘部９ｂおよび係合部４０の表面を処理することができ、傘部９ｂおよび係合部４０の表面に中性（亜）リン酸エステル（Ａ）および中性（亜）リン酸エステル（Ｂ）の膜が形成される。
【００６８】
あるいは、楊枝または綿棒で白くなる程度に時計バンド用潤滑処理剤を塗りつけた傘部９ｂを、ヒーターに向け８０℃以上に加温する。時計バンド用潤滑処理剤が透明になったら加温を終了する。室温にした後、白くなった、余分に付着した時計バンド用潤滑処理剤をふき取る。次いで、係止部の係止操作およびその解除操作の繰り返しによって、係合部４０にも中性（亜）リン酸エステル（Ａ）および中性（亜）リン酸エステル（Ｂ）を付着させる。このようにして、傘部９ｂおよび係合部４０の表面を処理することができ、傘部９ｂおよび係合部４０の表面に中性（亜）リン酸エステル（Ａ）および中性（亜）リン酸エステル（Ｂ）の膜が形成される。
【００６９】
この潤滑処理工程によって、上述した時計の装着操作および取り外し操作（いいかえると係止部の係止操作およびその解除操作）が可能になる。すなわち、係止部が機能を発揮できるようになる。また、この潤滑処理工程によれば、しみの発生が抑えられる。なお、従来の潤滑組成物（たとえば炭化水素および／またはエーテルと、中性リン酸エステルおよび／または中性亜リン酸エステルと、パラフィンとを含む潤滑組成物）では、潤滑組成物中で中留６をボイリングして潤滑処理を行う必要があった。これに対して、実施形態の時計バンド用潤滑処理剤によれば、係止部の係止操作およびその解除操作の繰り返し、またはヒーターに向けた加温のように、簡便な工程で潤滑処理が行える。
【００７０】
（組み立て工程）
組み立て工程では、上記潤滑処理工程で処理された上記中留６を用いて時計を組み立てる。具体的には、公知の部品を用いて公知の方法で行うことができる。
【００７１】
実施形態の時計の製造方法に用いる中留は、係止部を有していればよく、上述した構造を有する中留６に限らない。さらに、係止部は、手首に腕時計を装着できればよく、上述した構造の係止部に限らない。また、潤滑処理工程後、組み立て工程において、６時側バンド１および１２時側バンド２と中留６とを組み立ててもよい。
【００７２】
以上より、本発明は以下に関する。
【００７３】
［１］  融点が８０℃以上の中性リン酸エステル（Ａ１）および／または融点が８０℃以上の中性亜リン酸エステル（Ａ２）と、融点が１０℃以下であり、１分子中に下記一般式（ｂ１−１）で表される基を２個以上有する中性リン酸エステル（Ｂ１）および／または融点が１０℃以下であり、下記一般式（ｂ２−１）で表される基を２個以上有する中性亜リン酸エステル（Ｂ２）とを含み、上記中性リン酸エステル（Ａ１）および上記中性亜リン酸エステル（Ａ２）の合計１００質量部に対して、上記中性リン酸エステル（Ｂ１）および上記中性亜リン酸エステル（Ｂ２）を合計で１００質量部以上２００質量部以下の量で含むことを特徴とする時計バンド用潤滑処理剤。
【００７４】
【化７】
2018115279.tif 000008
【００７５】
【化８】
2018115279.tif 000009
【００７６】
（式（ｂ１−１）および式（ｂ２−１）中、Ｒは、それぞれ独立に、炭素原子数１０〜１６の脂肪族炭化水素基を表す。）
【００７７】
上記［１］に記載の時計バンド用潤滑処理剤によれば、中留の潤滑性を向上できるとともに、しみの発生を抑えられる。
【００７８】
［２］  上記中性リン酸エステル（Ｂ１）が、下記一般式（ｂ１）で表され、上記中性亜リン酸エステル（Ｂ２）が、下記一般式（ｂ２）で表されることを特徴とする［１］に記載の時計バンド用潤滑処理剤。
【００７９】
【化９】
2018115279.tif 000010
【００８０】
（式（ｂ１）中、Ｒb11〜Ｒb14は、それぞれ独立に、炭素原子数１０〜１６の脂肪族炭化水素基を表し、Ｒb15〜Ｒb18は、それぞれ独立に、炭素原子数１〜６の直鎖もしくは分枝状のアルキル基を表し、Ｒb191およびＲb192は、それぞれ独立に、水素原子または炭素原子数１〜５の直鎖もしくは分枝状のアルキル基を表し、Ｒb191およびＲb192の炭素原子数の合計は、１〜５である。）
【００８１】
【化１０】
2018115279.tif 000011
【００８２】
（式（ｂ２）中、Ｒb21〜Ｒb24は、それぞれ独立に、炭素原子数１０〜１６の脂肪族炭化水素基を表し、Ｒb25〜Ｒb28は、それぞれ独立に、炭素原子数１〜６の直鎖もしくは分枝状のアルキル基を表し、Ｒb291およびＲb292は、それぞれ独立に、水素原子または炭素原子数１〜５の直鎖もしくは分枝状のアルキル基を表し、Ｒb291およびＲb292の炭素原子数の合計は、１〜５である。）
【００８３】
上記［２］に記載の時計バンド用潤滑処理剤は安定性により優れるため、中留の潤滑性をより向上できるとともに、しみの発生をより抑えられる。
【００８４】
［３］  上記中性リン酸エステル（Ａ１）および上記中性亜リン酸エステル（Ａ２）の合計１００質量部に対して、上記中性リン酸エステル（Ｂ１）および上記中性亜リン酸エステル（Ｂ２）を合計で１５０質量部以上１７０質量部以下の量で含むことを特徴とする［１］または［２］に記載の時計バンド用潤滑処理剤。
【００８５】
上記［３］に記載の時計バンド用潤滑処理剤は安定性にさらに優れるため、中留の潤滑性をさらに向上できるとともに、しみの発生をさらに抑えられる。
【００８６】
［４］  上記式（ｂ１）中、Ｒb15およびＲb17が、それぞれ独立に炭素原子数１〜６の直鎖状のアルキル基であり、Ｒb16およびＲb18が、それぞれ独立に炭素原子数３〜６の分枝状のアルキル基であり、Ｒb191が水素原子であり、かつ、Ｒb192が炭素原子数１〜５の直鎖もしくは分枝状のアルキル基であり、上記式（ｂ２）中、Ｒb25およびＲb27が、それぞれ独立に炭素原子数１〜６の直鎖状のアルキル基であり、Ｒb26およびＲb28が、それぞれ独立に炭素原子数３〜６の分枝状のアルキル基であり、Ｒb291が水素原子であり、かつ、Ｒb292が炭素原子数１〜５の直鎖もしくは分枝状のアルキル基であることを特徴とする［２］または［３］に記載の時計バンド用潤滑処理剤。
【００８７】
上記［４］に記載の時計バンド用潤滑処理剤によれば、強固な潤滑膜を形成できるため、中留の潤滑性をさらに向上できる。
【００８８】
［５］  中留を有する時計バンドであって、上記中留に［１］〜［４］のいずれかに記載の時計バンド用潤滑処理剤が付着していることを特徴とする時計バンド。
【００８９】
［６］  ［５］に記載の時計バンドを有する時計。
【００９０】
上記［５］に記載の時計バンドおよび上記［６］に記載の時計は、中留の潤滑性に優れるとともに、しみの発生が抑えられる。
【００９１】
［７］  時計バンドの中留に、時計バンド用潤滑処理剤を付着させる時計バンドの潤滑処理工程と、上記潤滑処理工程で処理された時計バンドを用いて時計を組み立てる時計の組み立て工程とを含み、上記時計バンド用潤滑処理剤が、融点が８０℃以上の中性リン酸エステル（Ａ１）および／または融点が８０℃以上の中性亜リン酸エステル（Ａ２）と、融点が１０℃以下であり、１分子中に下記一般式（ｂ１−１）で表される基を２個以上有する中性リン酸エステル（Ｂ１）および／または融点が１０℃以下であり、下記一般式（ｂ２−１）で表される基を２個以上有する中性亜リン酸エステル（Ｂ２）とを含み、上記中性リン酸エステル（Ａ１）および上記中性亜リン酸エステル（Ａ２）の合計１００質量部に対して、上記中性リン酸エステル（Ｂ１）および上記中性亜リン酸エステル（Ｂ２）を合計で１００質量部以上２００質量部以下の量で含むことを特徴とする時計の製造方法。
【００９２】
【化１１】
2018115279.tif 000012
【００９３】
【化１２】
2018115279.tif 000013
【００９４】
（式（ｂ１−１）および式（ｂ２−１）中、Ｒは、それぞれ独立に、炭素原子数１０〜１６の脂肪族炭化水素基を表す。）
【００９５】
上記［７］に記載の時計の製造方法によれば、中留の潤滑性に優れるとともに、しみの発生が抑えられた時計が得られる。
【００９６】
［８］  上記中性リン酸エステル（Ｂ１）が、下記一般式（ｂ１）で表され、上記中性亜リン酸エステル（Ｂ２）が、下記一般式（ｂ２）で表されることを特徴とする［７］に記載の時計の製造方法。
【００９７】
【化１３】
2018115279.tif 000014
【００９８】
（式（ｂ１）中、Ｒb11〜Ｒb14は、それぞれ独立に、炭素原子数１０〜１６の脂肪族炭化水素基を表し、Ｒb15〜Ｒb18は、それぞれ独立に、炭素原子数１〜６の直鎖もしくは分枝状のアルキル基を表し、Ｒb191およびＲb192は、それぞれ独立に、水素原子または炭素原子数１〜５の直鎖もしくは分枝状のアルキル基を表し、Ｒb191およびＲb192の炭素原子数の合計は、１〜５である。）
【００９９】
【化１４】
2018115279.tif 000015
【０１００】
（式（ｂ２）中、Ｒb21〜Ｒb24は、それぞれ独立に、炭素原子数１０〜１６の脂肪族炭化水素基を表し、Ｒb25〜Ｒb28は、それぞれ独立に、炭素原子数１〜６の直鎖もしくは分枝状のアルキル基を表し、Ｒb291およびＲb292は、それぞれ独立に、水素原子または炭素原子数１〜５の直鎖もしくは分枝状のアルキル基を表し、Ｒb291およびＲb292の炭素原子数の合計は、１〜５である。）
【０１０１】
上記［８］に記載の時計の製造方法によれば、中留の潤滑性により優れるとともに、しみの発生がより抑えられた時計が得られる。
【０１０２】
［実施例］
［実施例１−１］
中性リン酸エステル（Ａ１）として、トリス（２，４−ジ−ｔ−ブチルフェニル）フォスフェート（融点１８１〜１８４℃）を１００質量部と、中性リン酸エステル（Ｂ１）（中性リン酸エステル（ｂ１））として、４，４'−ブチリデンビス（３−メチル−６−ｔ−ブチルフェニルジトリデシルフォスフェート）（Ｒb11〜Ｒb14＝トリデシル基、Ｒb15、Ｒb17＝メチル基、Ｒb16、Ｒb18＝ｔ−ブチル基、Ｒb191＝水素原子、Ｒb192＝ｎ−プロピル基）（融点１０℃以下）を１５０質量部とを、メノウ乳鉢に入れて混合し、ペースト状の時計バンド用潤滑処理剤を得た。
【０１０３】
［実施例１−２］
中性リン酸エステル（Ｂ１）（中性リン酸エステル（ｂ１））として、４，４'−ブチリデンビス（３−メチル−６−ｔ−ブチルフェニルジトリデシルフォスフェート）を１００質量部用いた他は、実施例１−１と同様にして、ペースト状の時計バンド用潤滑処理剤を得た。
【０１０４】
［実施例１−３］
中性リン酸エステル（Ｂ１）（中性リン酸エステル（ｂ１））として、４，４'−ブチリデンビス（３−メチル−６−ｔ−ブチルフェニルジトリデシルフォスフェート）を１３０質量部用いた他は、実施例１−１と同様にして、ペースト状の時計バンド用潤滑処理剤を得た。
【０１０５】
［実施例１−４］
中性リン酸エステル（Ｂ１）（中性リン酸エステル（ｂ１））として、４，４'−ブチリデンビス（３−メチル−６−ｔ−ブチルフェニルジトリデシルフォスフェート）を１７０質量部用いた他は、実施例１−１と同様にして、ペースト状の時計バンド用潤滑処理剤を得た。
【０１０６】
［実施例１−５］
中性リン酸エステル（Ｂ１）（中性リン酸エステル（ｂ１））として、４，４'−ブチリデンビス（３−メチル−６−ｔ−ブチルフェニルジトリデシルフォスフェート）を２００質量部用いた他は、実施例１−１と同様にして、ペースト状の時計バンド用潤滑処理剤を得た。
【０１０７】
［実施例１−６］
中性リン酸エステル（Ｂ１）（中性リン酸エステル（ｂ１））として、４，４'−ブチリデンビス（３−メチル−６−ｔ−ブチルフェニルジトリデシルフォスフェート）の代わりに、中性亜リン酸エステル（Ｂ２）（中性亜リン酸エステル（ｂ２））として、４，４'−ブチリデンビス（３−メチル−６−ｔ−ブチルフェニルジトリデシルフォスファイト）（Ｒb21〜Ｒb24＝トリデシル基、Ｒb25、Ｒb27＝メチル基、Ｒb26、Ｒb28＝ｔ−ブチル基、Ｒb291＝水素原子、Ｒb292＝ｎ−プロピル基）（融点１０℃以下）を用いた他は、実施例１−１と同様にして、ペースト状の時計バンド用潤滑処理剤を得た。
【０１０８】
［実施例１−７］
中性亜リン酸エステル（Ｂ２）（中性亜リン酸エステル（ｂ２））として、４，４'−ブチリデンビス（３−メチル−６−ｔ−ブチルフェニルジトリデシルフォスファイト）を１００質量部用いた他は、実施例１−６と同様にして、ペースト状の時計バンド用潤滑処理剤を得た。
【０１０９】
［実施例１−８］
中性亜リン酸エステル（Ｂ２）（中性亜リン酸エステル（ｂ２））として、４，４'−ブチリデンビス（３−メチル−６−ｔ−ブチルフェニルジトリデシルフォスファイト）を１３０質量部用いた他は、実施例１−６と同様にして、ペースト状の時計バンド用潤滑処理剤を得た。
【０１１０】
［実施例１−９］
中性亜リン酸エステル（Ｂ２）（中性亜リン酸エステル（ｂ２））として、４，４'−ブチリデンビス（３−メチル−６−ｔ−ブチルフェニルジトリデシルフォスファイト）を１７０質量部用いた他は、実施例１−６と同様にして、ペースト状の時計バンド用潤滑処理剤を得た。
【０１１１】
［実施例１−１０］
中性亜リン酸エステル（Ｂ２）（中性亜リン酸エステル（ｂ２））として、４，４'−ブチリデンビス（３−メチル−６−ｔ−ブチルフェニルジトリデシルフォスファイト）を２００質量部用いた他は、実施例１−６と同様にして、ペースト状の時計バンド用潤滑処理剤を得た。
【０１１２】
［実施例１−１１］
中性リン酸エステル（Ｂ１）（中性リン酸エステル（ｂ１））として、４，４'−ブチリデンビス（３−メチル−６−ｔ−ブチルフェニルジトリデシルフォスフェート）を１５０質量部の代わりに、中性リン酸エステル（Ｂ１）（中性リン酸エステル（ｂ１））として、４，４'−ブチリデンビス（３−メチル−６−ｔ−ブチルフェニルジトリデシルフォスフェート）を７５質量部、および中性亜リン酸エステル（Ｂ２）（中性亜リン酸エステル（ｂ２））として、４，４'−ブチリデンビス（３−メチル−６−ｔ−ブチルフェニルジトリデシルフォスファイト）を７５質量部用いた他は、実施例１−１と同様にして、ペースト状の時計バンド用潤滑処理剤を得た。
【０１１３】
［実施例１−１２］
中性リン酸エステル（Ｂ１）（中性リン酸エステル（ｂ１））として、４，４'−ブチリデンビス（３−メチル−６−ｔ−ブチルフェニルジトリデシルフォスフェート）を１５０質量部の代わりに、中性リン酸エステル（Ｂ１）（中性リン酸エステル（ｂ１））として、４，４'−ブチリデンビス（３−メチル−６−ｔ−ブチルフェニルジトリデシルフォスフェート）を８５質量部、および中性亜リン酸エステル（Ｂ２）（中性亜リン酸エステル（ｂ２））として、４，４'−ブチリデンビス（３−メチル−６−ｔ−ブチルフェニルジトリデシルフォスファイト）を８５質量部用いた他は、実施例１−１と同様にして、ペースト状の時計バンド用潤滑処理剤を得た。
【０１１４】
［実施例１−１３］
中性リン酸エステル（Ａ１）として、水添ビスフェノールＡ・ペンタエリスリトールフォスフェートポリマー（融点約２０２℃）を１００質量部と、中性リン酸エステル（Ｂ１）（中性リン酸エステル（ｂ１））として、４，４'−ブチリデンビス（３−メチル−６−ｔ−ブチルフェニルジトリデシルフォスフェート）を１５０質量部とを、メノウ乳鉢に入れて混合し、ペースト状の時計バンド用潤滑処理剤を得た。
【０１１５】
［実施例１−１４］
中性リン酸エステル（Ｂ１）（中性リン酸エステル（ｂ１））として、４，４'−ブチリデンビス（３−メチル−６−ｔ−ブチルフェニルジトリデシルフォスフェート）を１００質量部用いた他は、実施例１−１３と同様にして、ペースト状の時計バンド用潤滑処理剤を得た。
【０１１６】
［実施例１−１５］
中性リン酸エステル（Ｂ１）（中性リン酸エステル（ｂ１））として、４，４'−ブチリデンビス（３−メチル−６−ｔ−ブチルフェニルジトリデシルフォスフェート）を１３０質量部用いた他は、実施例１−１３と同様にして、ペースト状の時計バンド用潤滑処理剤を得た。
【０１１７】
［実施例１−１６］
中性リン酸エステル（Ｂ１）（中性リン酸エステル（ｂ１））として、４，４'−ブチリデンビス（３−メチル−６−ｔ−ブチルフェニルジトリデシルフォスフェート）を１７０質量部用いた他は、実施例１−１３と同様にして、ペースト状の時計バンド用潤滑処理剤を得た。
【０１１８】
［実施例１−１７］
中性リン酸エステル（Ｂ１）（中性リン酸エステル（ｂ１））として、４，４'−ブチリデンビス（３−メチル−６−ｔ−ブチルフェニルジトリデシルフォスフェート）を２００質量部用いた他は、実施例１−１３と同様にして、ペースト状の時計バンド用潤滑処理剤を得た。
【０１１９】
［実施例１−１８］
中性リン酸エステル（Ｂ１）（中性リン酸エステル（ｂ１））として、４，４'−ブチリデンビス（３−メチル−６−ｔ−ブチルフェニルジトリデシルフォスフェート）の代わりに、中性亜リン酸エステル（Ｂ２）（中性亜リン酸エステル（ｂ２））として、４，４'−ブチリデンビス（３−メチル−６−ｔ−ブチルフェニルジトリデシルフォスファイト）を用いた他は、実施例１−１３と同様にして、ペースト状の時計バンド用潤滑処理剤を得た。
【０１２０】
［実施例１−１９］
中性亜リン酸エステル（Ｂ２）（中性亜リン酸エステル（ｂ２））として、４，４'−ブチリデンビス（３−メチル−６−ｔ−ブチルフェニルジトリデシルフォスファイト）を１００質量部用いた他は、実施例１−１８と同様にして、ペースト状の時計バンド用潤滑処理剤を得た。
【０１２１】
［実施例１−２０］
中性亜リン酸エステル（Ｂ２）（中性亜リン酸エステル（ｂ２））として、４，４'−ブチリデンビス（３−メチル−６−ｔ−ブチルフェニルジトリデシルフォスファイト）を１３０質量部用いた他は、実施例１−１８と同様にして、ペースト状の時計バンド用潤滑処理剤を得た。
【０１２２】
［実施例１−２１］
中性亜リン酸エステル（Ｂ２）（中性亜リン酸エステル（ｂ２））として、４，４'−ブチリデンビス（３−メチル−６−ｔ−ブチルフェニルジトリデシルフォスファイト）を１７０質量部用いた他は、実施例１−１８と同様にして、ペースト状の時計バンド用潤滑処理剤を得た。
【０１２３】
［実施例１−２２］
中性亜リン酸エステル（Ｂ２）（中性亜リン酸エステル（ｂ２））として、４，４'−ブチリデンビス（３−メチル−６−ｔ−ブチルフェニルジトリデシルフォスファイト）を２００質量部用いた他は、実施例１−１８と同様にして、ペースト状の時計バンド用潤滑処理剤を得た。
【０１２４】
［実施例１−２３］
中性リン酸エステル（Ｂ１）（中性リン酸エステル（ｂ１））として、４，４'−ブチリデンビス（３−メチル−６−ｔ−ブチルフェニルジトリデシルフォスフェート）を１５０質量部の代わりに、中性リン酸エステル（Ｂ１）（中性リン酸エステル（ｂ１））として、４，４'−ブチリデンビス（３−メチル−６−ｔ−ブチルフェニルジトリデシルフォスフェート）を７５質量部、および中性亜リン酸エステル（Ｂ２）（中性亜リン酸エステル（ｂ２））として、４，４'−ブチリデンビス（３−メチル−６−ｔ−ブチルフェニルジトリデシルフォスファイト）を７５質量部用いた他は、実施例１−１３と同様にして、ペースト状の時計バンド用潤滑処理剤を得た。
【０１２５】
［実施例１−２４］
中性リン酸エステル（Ｂ１）（中性リン酸エステル（ｂ１））として、４，４'−ブチリデンビス（３−メチル−６−ｔ−ブチルフェニルジトリデシルフォスフェート）を１５０質量部の代わりに、中性リン酸エステル（Ｂ１）（中性リン酸エステル（ｂ１））として、４，４'−ブチリデンビス（３−メチル−６−ｔ−ブチルフェニルジトリデシルフォスフェート）を８５質量部、および中性亜リン酸エステル（Ｂ２）（中性亜リン酸エステル（ｂ２））として、４，４'−ブチリデンビス（３−メチル−６−ｔ−ブチルフェニルジトリデシルフォスファイト）を８５質量部用いた他は、実施例１−１３と同様にして、ペースト状の時計バンド用潤滑処理剤を得た。
【０１２６】
［実施例１−２５］
中性リン酸エステル（Ａ１）として、トリス（２，４−ジ−ｔ−ブチルフェニル）フォスフェートを１００質量部の代わりに、中性リン酸エステル（Ａ１）として、トリス（２，４−ジ−ｔ−ブチルフェニル）フォスフェートを５０質量部、および水添ビスフェノールＡ・ペンタエリスリトールフォスフェートポリマーを５０質量部用いた他は、実施例１−１と同様にして、ペースト状の時計バンド用潤滑処理剤を得た。
【０１２７】
［実施例１−２６］
中性リン酸エステル（Ｂ１）（中性リン酸エステル（ｂ１））として、４，４'−ブチリデンビス（３−メチル−６−ｔ−ブチルフェニルジトリデシルフォスフェート）の代わりに、中性亜リン酸エステル（Ｂ２）（中性亜リン酸エステル（ｂ２））として、４，４'−ブチリデンビス（３−メチル−６−ｔ−ブチルフェニルジトリデシルフォスファイト）を用いた他は、実施例１−２５と同様にして、ペースト状の時計バンド用潤滑処理剤を得た。
【０１２８】
［実施例１−２７］
中性リン酸エステル（Ａ１）として、トリス（２，４−ジ−ｔ−ブチルフェニル）フォスフェートを１００質量部の代わりに、中性リン酸エステル（Ａ１）として、トリス（２，４−ジ−ｔ−ブチルフェニル）フォスフェートを５０質量部、および水添ビスフェノールＡ・ペンタエリスリトールフォスフェートポリマーを５０質量部用い；中性リン酸エステル（Ｂ１）（中性リン酸エステル（ｂ１））として、４，４'−ブチリデンビス（３−メチル−６−ｔ−ブチルフェニルジトリデシルフォスフェート）を１５０質量部の代わりに、中性リン酸エステル（Ｂ１）（中性リン酸エステル（ｂ１））として、４，４'−ブチリデンビス（３−メチル−６−ｔ−ブチルフェニルジトリデシルフォスフェート）を７５質量部、および中性亜リン酸エステル（Ｂ２）（中性亜リン酸エステル（ｂ２））として、４，４'−ブチリデンビス（３−メチル−６−ｔ−ブチルフェニルジトリデシルフォスファイト）を７５質量部用いた他は、実施例１−１と同様にして、ペースト状の時計バンド用潤滑処理剤を得た。
【０１２９】
［実施例１−２８］
中性リン酸エステル（Ｂ１）（中性リン酸エステル（ｂ１））として、４，４'−ブチリデンビス（３−メチル−６−ｔ−ブチルフェニルジトリデシルフォスフェート）の代わりに、中性リン酸エステル（ｂ１）（Ｒb11〜Ｒb14＝デシル基、Ｒb15、Ｒb17＝メチル基、Ｒb16、Ｒb18＝ｔ−ブチル基、Ｒb191＝水素原子、Ｒb192＝ｎ−プロピル基）（融点１０℃以下）を用いた他は、実施例１−１と同様にして、ペースト状の時計バンド用潤滑処理剤を得た。
【０１３０】
［実施例１−２９］
中性リン酸エステル（Ｂ１）（中性リン酸エステル（ｂ１））として、４，４'−ブチリデンビス（３−メチル−６−ｔ−ブチルフェニルジトリデシルフォスフェート）の代わりに、中性リン酸エステル（ｂ１）（Ｒb11〜Ｒb14＝ヘキサデシル基、Ｒb15、Ｒb17＝メチル基、Ｒb16、Ｒb18＝ｔ−ブチル基、Ｒb191＝水素原子、Ｒb192＝ｎ−プロピル基）（融点１０℃以下）を用いた他は、実施例１−１と同様にして、ペースト状の時計バンド用潤滑処理剤を得た。
【０１３１】
［実施例１−３０］
中性リン酸エステル（Ｂ１）（中性リン酸エステル（ｂ１））として、４，４'−ブチリデンビス（３−メチル−６−ｔ−ブチルフェニルジトリデシルフォスフェート）の代わりに、中性リン酸エステル（ｂ１）（Ｒb11〜Ｒb14＝トリデシル基、Ｒb15、Ｒb17＝ｎ−プロピル基、Ｒb16、Ｒb18＝ｔ−ブチル基、Ｒb191＝水素原子、Ｒb192＝ｎ−プロピル基）（融点１０℃以下）を用いた他は、実施例１−１と同様にして、ペースト状の時計バンド用潤滑処理剤を得た。
【０１３２】
［実施例１−３１］
中性リン酸エステル（Ｂ１）（中性リン酸エステル（ｂ１））として、４，４'−ブチリデンビス（３−メチル−６−ｔ−ブチルフェニルジトリデシルフォスフェート）の代わりに、中性リン酸エステル（ｂ１）（Ｒb11〜Ｒb14＝トリデシル基、Ｒb15、Ｒb17＝メチル基、Ｒb16、Ｒb18＝イソプロピル基、Ｒb191＝水素原子、Ｒb192＝ｎ−プロピル基）（融点１０℃以下）を用いた他は、実施例１−１と同様にして、ペースト状の時計バンド用潤滑処理剤を得た。
【０１３３】
［実施例１−３２］
中性リン酸エステル（Ｂ１）（中性リン酸エステル（ｂ１））として、４，４'−ブチリデンビス（３−メチル−６−ｔ−ブチルフェニルジトリデシルフォスフェート）の代わりに、中性リン酸エステル（ｂ１）（Ｒb11〜Ｒb14＝トリデシル基、Ｒb15、Ｒb17＝メチル基、Ｒb16、Ｒb18＝ｔ−ブチル基、Ｒb191＝水素原子、Ｒb192＝ｎ−ペンチル基）（融点１０℃以下）を用いた他は、実施例１−１と同様にして、ペースト状の時計バンド用潤滑処理剤を得た。
【０１３４】
［実施例１−３３］
中性リン酸エステル（Ｂ１）（中性リン酸エステル（ｂ１））として、４，４'−ブチリデンビス（３−メチル−６−ｔ−ブチルフェニルジトリデシルフォスフェート）の代わりに、中性リン酸エステル（ｂ１）（Ｒb11〜Ｒb14＝トリデシル基、Ｒb15、Ｒb17＝メチル基、Ｒb16、Ｒb18＝ｔ−ブチル基、Ｒb191＝エチル基、Ｒb192＝ｎ−プロピル基）（融点１０℃以下）を用いた他は、実施例１−１と同様にして、ペースト状の時計バンド用潤滑処理剤を得た。
【０１３５】
［実施例１−３４］
中性亜リン酸エステル（Ｂ２）（中性亜リン酸エステル（ｂ２））として、４，４'−ブチリデンビス（３−メチル−６−ｔ−ブチルフェニルジトリデシルフォスファイト）の代わりに、中性亜リン酸エステル（ｂ２）（Ｒb11〜Ｒb14＝デシル基、Ｒb15、Ｒb17＝メチル基、Ｒb16、Ｒb18＝ｔ−ブチル基、Ｒb191＝水素原子、Ｒb192＝ｎ−プロピル基）（融点１０℃以下）を用いた他は、実施例１−６と同様にして、ペースト状の時計バンド用潤滑処理剤を得た。
【０１３６】
［実施例１−３５］
中性亜リン酸エステル（Ｂ２）（中性亜リン酸エステル（ｂ２））として、４，４'−ブチリデンビス（３−メチル−６−ｔ−ブチルフェニルジトリデシルフォスファイト）の代わりに、中性亜リン酸エステル（ｂ２）（Ｒb11〜Ｒb14＝ヘキサデシル基、Ｒb15、Ｒb17＝メチル基、Ｒb16、Ｒb18＝ｔ−ブチル基、Ｒb191＝水素原子、Ｒb192＝ｎ−プロピル基）（融点１０℃以下）を用いた他は、実施例１−６と同様にして、ペースト状の時計バンド用潤滑処理剤を得た。
【０１３７】
［実施例１−３６］
中性亜リン酸エステル（Ｂ２）（中性亜リン酸エステル（ｂ２））として、４，４'−ブチリデンビス（３−メチル−６−ｔ−ブチルフェニルジトリデシルフォスファイト）の代わりに、中性亜リン酸エステル（ｂ２）（Ｒb11〜Ｒb14＝トリデシル基、Ｒb15、Ｒb17＝ｎ−プロピル基、Ｒb16、Ｒb18＝ｔ−ブチル基、Ｒb191＝水素原子、Ｒb192＝ｎ−プロピル基）（融点１０℃以下）を用いた他は、実施例１−６と同様にして、ペースト状の時計バンド用潤滑処理剤を得た。
【０１３８】
［実施例１−３７］
中性亜リン酸エステル（Ｂ２）（中性亜リン酸エステル（ｂ２））として、４，４'−ブチリデンビス（３−メチル−６−ｔ−ブチルフェニルジトリデシルフォスファイト）の代わりに、中性亜リン酸エステル（ｂ２）（Ｒb11〜Ｒb14＝トリデシル基、Ｒb15、Ｒb17＝メチル基、Ｒb16、Ｒb18＝イソプロピル基、Ｒb191＝水素原子、Ｒb192＝ｎ−プロピル基）（融点１０℃以下）を用いた他は、実施例１−６と同様にして、ペースト状の時計バンド用潤滑処理剤を得た。
【０１３９】
［実施例１−３８］
中性亜リン酸エステル（Ｂ２）（中性亜リン酸エステル（ｂ２））として、４，４'−ブチリデンビス（３−メチル−６−ｔ−ブチルフェニルジトリデシルフォスファイト）の代わりに、中性亜リン酸エステル（ｂ２）（Ｒb11〜Ｒb14＝トリデシル基、Ｒb15、Ｒb17＝メチル基、Ｒb16、Ｒb18＝ｔ−ブチル基、Ｒb191＝水素原子、Ｒb192＝ｎ−ペンチル基）（融点１０℃以下）を用いた他は、実施例１−６と同様にして、ペースト状の時計バンド用潤滑処理剤を得た。
【０１４０】
［実施例１−３９］
中性亜リン酸エステル（Ｂ２）（中性亜リン酸エステル（ｂ２））として、４，４'−ブチリデンビス（３−メチル−６−ｔ−ブチルフェニルジトリデシルフォスファイト）の代わりに、中性亜リン酸エステル（ｂ２）（Ｒb11〜Ｒb14＝トリデシル基、Ｒb15、Ｒb17＝メチル基、Ｒb16、Ｒb18＝ｔ−ブチル基、Ｒb191＝エチル基、Ｒb192＝ｎ−プロピル基）（融点１０℃以下）を用いた他は、実施例１−６と同様にして、ペースト状の時計バンド用潤滑処理剤を得た。
【０１４１】
［実施例２−１〜２−１２］
実施例２−１〜２−１２では、中性リン酸エステル（Ａ１）として、トリス（２，４−ジ−ｔ−ブチルフェニル）フォスフェートの代わりに、中性亜リン酸エステル（Ａ２）として、トリス（２，４−ジ−ｔ−ブチルフェニル）フォスファイト（融点１８５℃）を用いた他は、実施例１−１〜１−１２とそれぞれ同様にして、ペースト状の時計バンド用潤滑処理剤を得た。
【０１４２】
［実施例２−１３〜２−２４］
実施例２−１３〜２−２４では、中性リン酸エステル（Ａ１）として、水添ビスフェノールＡ・ペンタエリスリトールフォスフェートポリマーの代わりに、中性亜リン酸エステル（Ａ２）として、水添ビスフェノールＡ・ペンタエリスリトールフォスファイトポリマー（融点２０２℃）を用いた他は、実施例１−１３〜１−２４とそれぞれ同様にして、ペースト状の時計バンド用潤滑処理剤を得た。
【０１４３】
［実施例２−２５］
中性亜リン酸エステル（Ａ２）として、トリス（２，４−ジ−ｔ−ブチルフェニル）フォスファイトを１００質量部の代わりに、中性亜リン酸エステル（Ａ２）として、トリス（２，４−ジ−ｔ−ブチルフェニル）フォスファイトを５０質量部、および水添ビスフェノールＡ・ペンタエリスリトールフォスファイトポリマーを５０質量部用いた他は、実施例２−１と同様にして、ペースト状の時計バンド用潤滑処理剤を得た。
【０１４４】
［実施例２−２６］
中性リン酸エステル（Ｂ１）（中性リン酸エステル（ｂ１））として、４，４'−ブチリデンビス（３−メチル−６−ｔ−ブチルフェニルジトリデシルフォスフェート）の代わりに、中性亜リン酸エステル（Ｂ２）（中性亜リン酸エステル（ｂ２））として、４，４'−ブチリデンビス（３−メチル−６−ｔ−ブチルフェニルジトリデシルフォスファイト）を用いた他は、実施例２−２５と同様にして、ペースト状の時計バンド用潤滑処理剤を得た。
【０１４５】
［実施例２−２７］
中性亜リン酸エステル（Ａ２）として、トリス（２，４−ジ−ｔ−ブチルフェニル）フォスファイトを１００質量部の代わりに、中性亜リン酸エステル（Ａ２）として、トリス（２，４−ジ−ｔ−ブチルフェニル）フォスファイトを５０質量部、および水添ビスフェノールＡ・ペンタエリスリトールフォスファイトポリマーを５０質量部用い；中性リン酸エステル（Ｂ１）（中性リン酸エステル（ｂ１））として、４，４'−ブチリデンビス（３−メチル−６−ｔ−ブチルフェニルジトリデシルフォスフェート）を１５０質量部の代わりに、中性リン酸エステル（Ｂ１）（中性リン酸エステル（ｂ１））として、４，４'−ブチリデンビス（３−メチル−６−ｔ−ブチルフェニルジトリデシルフォスフェート）を７５質量部、および中性亜リン酸エステル（Ｂ２）（中性亜リン酸エステル（ｂ２））として、４，４'−ブチリデンビス（３−メチル−６−ｔ−ブチルフェニルジトリデシルフォスファイト）を７５質量部用いた他は、実施例２−１と同様にして、ペースト状の時計バンド用潤滑処理剤を得た。
【０１４６】
［実施例２−２８］
中性リン酸エステル（Ｂ１）（中性リン酸エステル（ｂ１））として、４，４'−ブチリデンビス（３−メチル−６−ｔ−ブチルフェニルジトリデシルフォスフェート）の代わりに、中性リン酸エステル（ｂ１）（Ｒb11〜Ｒb14＝デシル基、Ｒb15、Ｒb17＝メチル基、Ｒb16、Ｒb18＝ｔ−ブチル基、Ｒb191＝水素原子、Ｒb192＝ｎ−プロピル基）（融点１０℃以下）を用いた他は、実施例２−１と同様にして、ペースト状の時計バンド用潤滑処理剤を得た。
【０１４７】
［実施例２−２９］
中性リン酸エステル（Ｂ１）（中性リン酸エステル（ｂ１））として、４，４'−ブチリデンビス（３−メチル−６−ｔ−ブチルフェニルジトリデシルフォスフェート）の代わりに、中性リン酸エステル（ｂ１）（Ｒb11〜Ｒb14＝ヘキサデシル基、Ｒb15、Ｒb17＝メチル基、Ｒb16、Ｒb18＝ｔ−ブチル基、Ｒb191＝水素原子、Ｒb192＝ｎ−プロピル基）（融点１０℃以下）を用いた他は、実施例２−１と同様にして、ペースト状の時計バンド用潤滑処理剤を得た。
【０１４８】
［実施例２−３０］
中性リン酸エステル（Ｂ１）（中性リン酸エステル（ｂ１））として、４，４'−ブチリデンビス（３−メチル−６−ｔ−ブチルフェニルジトリデシルフォスフェート）の代わりに、中性リン酸エステル（ｂ１）（Ｒb11〜Ｒb14＝トリデシル基、Ｒb15、Ｒb17＝ｎ−プロピル基、Ｒb16、Ｒb18＝ｔ−ブチル基、Ｒb191＝水素原子、Ｒb192＝ｎ−プロピル基）（融点１０℃以下）を用いた他は、実施例２−１と同様にして、ペースト状の時計バンド用潤滑処理剤を得た。
【０１４９】
［実施例２−３１］
中性リン酸エステル（Ｂ１）（中性リン酸エステル（ｂ１））として、４，４'−ブチリデンビス（３−メチル−６−ｔ−ブチルフェニルジトリデシルフォスフェート）の代わりに、中性リン酸エステル（ｂ１）（Ｒb11〜Ｒb14＝トリデシル基、Ｒb15、Ｒb17＝メチル基、Ｒb16、Ｒb18＝イソプロピル基、Ｒb191＝水素原子、Ｒb192＝ｎ−プロピル基）（融点１０℃以下）を用いた他は、実施例２−１と同様にして、ペースト状の時計バンド用潤滑処理剤を得た。
【０１５０】
［実施例２−３２］
中性リン酸エステル（Ｂ１）（中性リン酸エステル（ｂ１））として、４，４'−ブチリデンビス（３−メチル−６−ｔ−ブチルフェニルジトリデシルフォスフェート）の代わりに、中性リン酸エステル（ｂ１）（Ｒb11〜Ｒb14＝トリデシル基、Ｒb15、Ｒb17＝メチル基、Ｒb16、Ｒb18＝ｔ−ブチル基、Ｒb191＝水素原子、Ｒb192＝ｎ−ペンチル基）（融点１０℃以下）を用いた他は、実施例２−１と同様にして、ペースト状の時計バンド用潤滑処理剤を得た。
【０１５１】
［実施例２−３３］
中性リン酸エステル（Ｂ１）（中性リン酸エステル（ｂ１））として、４，４'−ブチリデンビス（３−メチル−６−ｔ−ブチルフェニルジトリデシルフォスフェート）の代わりに、中性リン酸エステル（ｂ１）（Ｒb11〜Ｒb14＝トリデシル基、Ｒb15、Ｒb17＝メチル基、Ｒb16、Ｒb18＝ｔ−ブチル基、Ｒb191＝エチル基、Ｒb192＝ｎ−プロピル基）（融点１０℃以下）を用いた他は、実施例２−１と同様にして、ペースト状の時計バンド用潤滑処理剤を得た。
【０１５２】
［実施例２−３４］
中性亜リン酸エステル（Ｂ２）（中性亜リン酸エステル（ｂ２））として、４，４'−ブチリデンビス（３−メチル−６−ｔ−ブチルフェニルジトリデシルフォスファイト）の代わりに、中性亜リン酸エステル（ｂ２）（Ｒb11〜Ｒb14＝デシル基、Ｒb15、Ｒb17＝メチル基、Ｒb16、Ｒb18＝ｔ−ブチル基、Ｒb191＝水素原子、Ｒb192＝ｎ−プロピル基）（融点１０℃以下）を用いた他は、実施例２−６と同様にして、ペースト状の時計バンド用潤滑処理剤を得た。
【０１５３】
［実施例２−３５］
中性亜リン酸エステル（Ｂ２）（中性亜リン酸エステル（ｂ２））として、４，４'−ブチリデンビス（３−メチル−６−ｔ−ブチルフェニルジトリデシルフォスファイト）の代わりに、中性亜リン酸エステル（ｂ２）（Ｒb11〜Ｒb14＝ヘキサデシル基、Ｒb15、Ｒb17＝メチル基、Ｒb16、Ｒb18＝ｔ−ブチル基、Ｒb191＝水素原子、Ｒb192＝ｎ−プロピル基）（融点１０℃以下）を用いた他は、実施例２−６と同様にして、ペースト状の時計バンド用潤滑処理剤を得た。
【０１５４】
［実施例２−３６］
中性亜リン酸エステル（Ｂ２）（中性亜リン酸エステル（ｂ２））として、４，４'−ブチリデンビス（３−メチル−６−ｔ−ブチルフェニルジトリデシルフォスファイト）の代わりに、中性亜リン酸エステル（ｂ２）（Ｒb11〜Ｒb14＝トリデシル基、Ｒb15、Ｒb17＝ｎ−プロピル基、Ｒb16、Ｒb18＝ｔ−ブチル基、Ｒb191＝水素原子、Ｒb192＝ｎ−プロピル基）（融点１０℃以下）を用いた他は、実施例２−６と同様にして、ペースト状の時計バンド用潤滑処理剤を得た。
【０１５５】
［実施例２−３７］
中性亜リン酸エステル（Ｂ２）（中性亜リン酸エステル（ｂ２））として、４，４'−ブチリデンビス（３−メチル−６−ｔ−ブチルフェニルジトリデシルフォスファイト）の代わりに、中性亜リン酸エステル（ｂ２）（Ｒb11〜Ｒb14＝トリデシル基、Ｒb15、Ｒb17＝メチル基、Ｒb16、Ｒb18＝イソプロピル基、Ｒb191＝水素原子、Ｒb192＝ｎ−プロピル基）（融点１０℃以下）を用いた他は、実施例２−６と同様にして、ペースト状の時計バンド用潤滑処理剤を得た。
【０１５６】
［実施例２−３８］
中性亜リン酸エステル（Ｂ２）（中性亜リン酸エステル（ｂ２））として、４，４'−ブチリデンビス（３−メチル−６−ｔ−ブチルフェニルジトリデシルフォスファイト）の代わりに、中性亜リン酸エステル（ｂ２）（Ｒb11〜Ｒb14＝トリデシル基、Ｒb15、Ｒb17＝メチル基、Ｒb16、Ｒb18＝ｔ−ブチル基、Ｒb191＝水素原子、Ｒb192＝ｎ−ペンチル基）（融点１０℃以下）を用いた他は、実施例２−６と同様にして、ペースト状の時計バンド用潤滑処理剤を得た。
【０１５７】
［実施例２−３９］
中性亜リン酸エステル（Ｂ２）（中性亜リン酸エステル（ｂ２））として、４，４'−ブチリデンビス（３−メチル−６−ｔ−ブチルフェニルジトリデシルフォスファイト）の代わりに、中性亜リン酸エステル（ｂ２）（Ｒb11〜Ｒb14＝トリデシル基、Ｒb15、Ｒb17＝メチル基、Ｒb16、Ｒb18＝ｔ−ブチル基、Ｒb191＝エチル基、Ｒb192＝ｎ−プロピル基）（融点１０℃以下）を用いた他は、実施例２−６と同様にして、ペースト状の時計バンド用潤滑処理剤を得た。
【０１５８】
［比較例１］
中性リン酸エステル（Ａ１）として、トリス（２，４−ジ−ｔ−ブチルフェニル）フォスフェートの代わりに、トリステアリルフォスファイト（融点４２℃）を用いた他は、実施例１−１と同様にして、ペースト状の時計バンド用潤滑処理剤を得た。
【０１５９】
［比較例２］
中性リン酸エステル（Ｂ１）（中性リン酸エステル（ｂ１））として、４，４'−ブチリデンビス（３−メチル−６−ｔ−ブチルフェニルジトリデシルフォスフェート）を２５０質量部用いた他は、実施例１−１と同様にして、ペースト状の時計バンド用潤滑処理剤を得た。
【０１６０】
＜評価方法および評価結果＞
調製した時計バンド用潤滑処理剤を用いて、図１および図２に示す中留６の係止部を処理した（潤滑処理工程）。この中留６は、製造されたままであり、係止部が機能していなかった。具体的には、傘部９ｂに、綿棒で白くなる程度に時計バンド用潤滑処理剤を塗りつけた。係止部の係止操作およびその解除操作を数回繰り返して、傘部９ｂに圧力をかけ、傘部９ｂ表面に、中性（亜）リン酸エステル（Ａ）および中性（亜）リン酸エステル（Ｂ）を付着させた。係止部の係止操作およびその解除操作の繰り返しによって、係合部４０にも中性（亜）リン酸エステル（Ａ）および中性（亜）リン酸エステル（Ｂ）を付着させた。次いで、余分に付着した時計バンド用潤滑処理剤をふき取った。このようにして、傘部９ｂおよび係合部４０の表面を処理した。この処理によって、係止部が機能するようになった。なお、上記処理後において、実施例の時計バンド用潤滑処理剤を用いた係止部では、いずれも、しみは発生していなかった。
【０１６１】
潤滑処理工程を経た中留６について、係止部の係止操作およびその解除操作を１０００回繰り返した（係止／解除操作繰り返し試験）。係止／解除操作繰り返し試験後の係止部の潤滑性、すなわち係止／解除操作がスムーズに行えるかを調べた。また、係止部にしみは発生していないかを調べた。結果を以下の評価基準で評価した。評価結果を表１〜表４に示す。
潤滑性  Ａ：係止／解除操作がスムーズに行えた
Ｂ：係止／解除操作がスムーズに行えなかった
しみの発生  Ａ：しみは発生していなかった
Ｂ：しみが発生していた
【０１６２】
また、潤滑処理工程を経た中留６に対して、温度８０℃で１時間加温試験を行った。加温試験後の係止部の潤滑性、すなわち係止／解除操作がスムーズに行えるかを調べた。また、係止部にしみは発生していないかを調べた。結果を以下の評価基準で評価した。評価結果を表１〜表４に示す。
潤滑性  Ａ：係止／解除操作がスムーズに行えた
Ｂ：係止／解除操作がスムーズに行えなかった
しみの発生  Ａ：しみは発生していなかった
Ｂ：しみが発生していた
【０１６３】
さらに、実施例の時計バンド用潤滑処理剤について、以下の特性を調べた。２５℃で、ステンレス板上の円（直径２ｍｍ）の中に、０．０３ｇの量の時計バンド用潤滑処理剤を塗り、該ステンレス板を垂直に立てた。垂直のまま５分間および３０分間保持した場合に、塗布した時計バンド用潤滑処理剤が変化したかを観察した。
【０１６４】
中性（亜）リン酸エステル（Ａ）の合計１００質量部に対して、中性（亜）リン酸エステル（Ｂ）を合計で１００質量部、１３０質量部および２００質量部の量で含む時計バンド用潤滑処理剤については、５分間保持後では、塗布した時計バンド用潤滑処理剤は上記円の中に留まっていた。しかし、３０分間保持後では、塗布した時計バンド用潤滑処理剤は上記円の中から外へ広がっていた。一方、中性（亜）リン酸エステル（Ａ）の合計１００質量部に対して、中性（亜）リン酸エステル（Ｂ）を合計で１５０質量部、および１７０質量部の量で含む時計バンド用潤滑処理剤については、５分間保持後および３０分間保持後ともに、塗布した時計バンド用潤滑処理剤は上記円の中に留まっていた。
【０１６５】
【表１】
2018115279.tif 000016
【０１６６】
【表２】
2018115279.tif 000017
【０１６７】
【表３】
2018115279.tif 000018
【０１６８】
【表４】
2018115279.tif 000019
【符号の説明】
【０１６９】
１  ６時側バンド
２  １２時側バンド
３  中板
４  外板
５  中折れ部材
６  中留
６ａ  中留本体
９  係合爪
９ａ  軸部
９ｂ  傘部
１６  中留枠
１７  プッシュボタン保持部材
１８  スライド板
１９、２０  プッシュボタン
３５  板本体
３６  開口部
３７  ラチェット歯
３７a  係止側部
３８  ボタン本体
３９  切欠き部
４０  係合部
４１  係合突起
【図１】
2018115279.tif 000029
【図２】
2018115279.tif 000030